(57)【要約】【課題】優れた粘着力を有する粘着剤を提供する。【解決手段】隣接する２つのヒドロキシル基を有する芳香環基を有するエチレン構造単位（Ａ）と、隣接する２つのヒドロキシル基を有する芳香環基を有しないエチレン構造単位（Ｂ）を含み、ガラス転移温度が０℃以下であるポリマーを含有する、粘着剤。【選択図】なし【特許請求の範囲】
【請求項１】
隣接する２つのヒドロキシル基を有する芳香環基を有するエチレン構造単位（Ａ）と、隣接する２つのヒドロキシル基を有する芳香環基を有しないエチレン構造単位（Ｂ）を含み、ガラス転移温度が０℃以下であるポリマーを含有する、粘着剤。
【請求項２】
前記エチレン構造単位（Ａ）の比率が、前記ポリマーに含まれる全構造単位を基準として１〜５０質量％である、請求項１に記載の粘着剤。
【請求項３】
前記ポリマーが、下記式（Ｐ１）で表される、請求項１又は２に記載の粘着剤。
【化１】
2019183078.tif 000017
（式中、
Ａは隣接する２つのヒドロキシル基を有する芳香環基を表し、Ｘは２価の連結基を表し、ｍは０又は１の整数を表し、Ｒａ１〜Ｒａ３はそれぞれ独立に水素原子又は置換基を表す。
Ｒｂ１〜Ｒｂ４はそれぞれ独立に水素原子又は置換基を表す。
ａ及びｂは、ポリマー中に含まれる構造単位の質量比率を表し、１≦［ａ／（ａ＋ｂ）］×１００≦５０を満たす。）
【請求項４】
前記エチレン構造単位（Ｂ）が、下記式（Ｂ３）で表される構造単位を含む、請求項１〜３のいずれか一項に記載の粘着剤。
【化２】
2019183078.tif 000018
（式中、Ｒｂ５は水素原子又はメチル基を表し、Ｒｂ６は置換又は非置換の炭化水素基を表す。）
【請求項５】
前記ポリマーの重量平均分子量が５０，０００以上である、請求項１〜４のいずれか一項に記載の粘着剤。
【請求項６】
更に溶媒を含有する、請求項１〜５のいずれか一項に記載の粘着剤。
【発明の詳細な説明】
【技術分野】
【０００１】
本開示は、粘着剤に関する。
【背景技術】
【０００２】
近年、光学用部材、自動車分野等の様々な分野で、粘着力、貯蔵安定性、防錆性、耐候性等の高い要求を満たす粘着材料が求められている。なかでも粘着力に関しては、ガラス等の難接着性の素材への粘着強度の向上が求められている。
【０００３】
粘着剤として使用される樹脂は、アクリル樹脂、ウレタン樹脂、シリコーン樹脂等、多岐に亘る（例えば、特許文献１及び２参照)。
【先行技術文献】
【特許文献】
【０００４】
【特許文献１】特開２０１６−２１０９０９号公報
【特許文献２】特開２０１５−１３１８８６号公報
【発明の概要】
【発明が解決しようとする課題】
【０００５】
例えば、アクリル樹脂は透明性及び耐候性に優れるため、液晶パネル、携帯電話、自動車等に広く使用されている。しかしながら、用途によってはガラス等に対する粘着力が不十分であった。そこで、本開示は、優れた粘着力を有する粘着剤を提供することを課題とする。
【課題を解決するための手段】
【０００６】
本発明には様々な実施形態が含まれる。実施形態の例を以下に列挙する。本発明は以下の実施形態に限定されない。
【０００７】
本発明の一実施形態は、隣接する２つのヒドロキシル基を有する芳香環基を有するエチレン構造単位（Ａ）と、隣接する２つのヒドロキシル基を有する芳香環基を有しないエチレン構造単位（Ｂ）を含み、ガラス転移温度が０℃以下であるポリマーを含有する、粘着剤に関する。
【０００８】
好ましい一実施形態によれば、前記エチレン構造単位（Ａ）の比率は、前記ポリマーに含まれる全構造単位を基準として１〜５０質量％である。
【０００９】
好ましい一実施形態によれば、前記ポリマーは、下記式（Ｐ１）で表される。
【化１】
2019183078.tif 000002
（式中、
Ａは隣接する２つのヒドロキシル基を有する芳香環基を表し、Ｘは２価の連結基を表し、ｍは０又は１の整数を表し、Ｒａ１〜Ｒａ３はそれぞれ独立に水素原子又は置換基を表す。
Ｒｂ１〜Ｒｂ４はそれぞれ独立に水素原子又は置換基を表す。
ａ及びｂは、ポリマー中に含まれる構造単位の質量比率を表し、１≦［ａ／（ａ＋ｂ）］×１００≦５０を満たす。）
【００１０】
好ましい一実施形態によれば、前記エチレン構造単位（Ｂ）は、下記式（Ｂ３）で表される構造単位を含む。
【化２】
2019183078.tif 000003
（式中、Ｒｂ５は水素原子又はメチル基を表し、Ｒｂ６は置換又は非置換の炭化水素基を表す。）
【００１１】
好ましい一実施形態によれば、前記ポリマーの重量平均分子量は５０，０００以上である。
【００１２】
好ましい一実施形態によれば、前記粘着剤は、更に溶媒を含有する。
【発明の効果】
【００１３】
本開示によれば、優れた粘着力を有する粘着剤が提供される。
【発明を実施するための形態】
【００１４】
本発明の実施形態について説明する。本発明は以下の実施形態に限定されない。
＜粘着剤＞
一実施形態において、粘着剤は、隣接する２つのヒドロキシル基を有する芳香環基を有するエチレン構造単位（Ａ）と、隣接する２つのヒドロキシル基を有する芳香環基を有しないエチレン構造単位（Ｂ）とを含むポリマーを含有する（以下、該ポリマーを「粘着性ポリマー」という場合がある。）。粘着性ポリマーのガラス転移温度（Ｔｇ）は、０℃以下である。粘着剤は、溶媒、添加剤等の任意の成分を含有してもよい。
【００１５】
［粘着性ポリマー］
一実施形態において、粘着性ポリマーは、エチレン構造単位（Ａ）とエチレン構造単位（Ｂ）とを含む。粘着性ポリマーは、エチレン構造単位（Ａ）及びエチレン構造単位（Ｂ）以外の任意の構造単位を有してもよい。
【００１６】
（エチレン構造単位（Ａ））
エチレン構造単位（Ａ）は、構造単位内に、ポリマー骨格となるエチレン構造を有し、かつ、隣接する２つのヒドロキシル基を有する芳香環基を少なくとも１つ有する構造単位である。芳香環基は、芳香環から誘導される置換基であり、エチレン構造に直接又は２価の連結基を介して結合している。芳香環としては、芳香族炭化水素環と芳香族複素環とが挙げられる。芳香環は、芳香族炭化水素環であることが好ましく、ベンゼン環であることがより好ましい。
【００１７】
「隣接する２つのヒドロキシル基を有する芳香環基」とは、芳香環を構成する隣接する２つの原子にそれぞれ結合する水素原子が、ヒドロキシル基により置換された芳香環基をいう（以下、該芳香環基を「ジヒドロキシアリール基」という場合がある。）。具体的には、芳香環基がフェニル基である場合、ベンゼン環を構成する隣接する２つの炭素原子にそれぞれ結合する水素原子が、ヒドロキシル基により置換されたフェニル基をいう。例として、２，３−ジヒドロキシフェニル基及び３，４−ジヒドロキシフェニル基が挙げられる。優れた粘着力を得る観点から、３，４−ジヒドロキシフェニル基が好ましい。
【００１８】
ジヒドロキシアリール基の例として、下記式（ａ１）で表される基が挙げられる。
【化３】
2019183078.tif 000004
【００１９】
式中、Ａｒは芳香環を表し、Ｒは置換基を表し、ｌは０以上の整数であり、Ｒの数を表す。ｌの上限は、Ａｒの構造に応じて定められる。本開示において、「＊」は他の原子との結合位置を表す。ｌが２以上の場合、複数のＲは、互いに同一であっても、異なってもよい。
Ｒは、好ましくは、ヒドロキシル基以外の置換基であり、例えば、炭素数１〜４のアルキル基が挙げられる。
【００２０】
好ましくは、ジヒドロキシアリール基の例として、下記式（ａ２）で表される基が挙げられる。
【化４】
2019183078.tif 000005
【００２１】
式中、Ｒは置換基を表し、ｌは０〜３の整数であり、Ｒの数を表す。ｌは好ましくは０である。ｌが２又は３の場合、複数のＲは、互いに同一であっても、異なってもよい。
Ｒは、好ましくは、ヒドロキシル基以外の置換基であり、例えば、炭素数１〜４のアルキル基が挙げられる。
【００２２】
より好ましくは、ジヒドロキシアリール基の例として、下記式（ａ３）で表される基が挙げられる。
【化５】
2019183078.tif 000006
【００２３】
ジヒドロキシアリール基は、直接又は２価の連結基を介してエチレン構造に結合している。２価の連結基として、例えば、アミド結合（−ＮＨ−ＣＯ−）を含む２価の基、及び、エステル結合（−Ｏ−ＣＯ−）を含む２価の基が挙げられる。
【００２４】
２価の基の例として、下記式（ｘ１）で表される基及び下記式（ｘ２）で表される基が挙げられる。
【化６】
2019183078.tif 000007
【００２５】
式中、ｎは０〜１０の整数を表す。粘着力の向上の観点から、ｎは１以上が好ましい。
また、凝集力の低下を抑える観点から６以下が好ましく、４以下がより好ましく、３以下が更に好ましい。
【００２６】
エチレン構造単位（Ａ）の例として、下記式（Ａ１）で表される構造単位が挙げられる。
【化７】
2019183078.tif 000008
【００２７】
式中、Ａはジヒドロキシアリール基を表し、Ｘは２価の連結基を表し、ｍは０又は１の整数を表し、Ｒａ１〜Ｒａ３はそれぞれ独立に水素原子又は置換基を表す。置換基としては、好ましくはジヒドロキシアリール基以外の基であり、例えば、炭素数１〜４のアルキル基が挙げられる。
【００２８】
Ａは、式（ａ１）で表される基であることが好ましく、式（ａ２）で表される基であることがより好ましく、式（ａ３）で表される基であることが更に好ましい。
Ｘは、式（ｘ１）で表される基又は式（ｘ２）で表される基であることが好ましく、式（ｘ１）で表される基であることがより好ましい。
ｍは、１であることが好ましい。
Ｒａ１及びＲａ２は、水素原子であることが好ましい。
Ｒａ３は、水素原子又はメチル基であることが好ましく、メチル基であることがより好ましい。
【００２９】
（エチレン構造単位（Ｂ））
エチレン構造単位（Ｂ）は、構造単位内に、ポリマー骨格となるエチレン構造を有し、かつ、ジヒドロキシアリール基を有しない構造単位である。
【００３０】
エチレン構造単位（Ｂ）の例として、下記式（Ｂ１）で表される構造単位が挙げられる。
【化８】
2019183078.tif 000009
【００３１】
式中、Ｒｂ１〜Ｒｂ４はそれぞれ独立に水素原子又は置換基を表す。置換基は、ジヒドロキシアリール基以外の基である。置換基としては、例えば、炭素数１〜１２のアルキル基、エステル結合を含む１価の基、及びアミド結合を含む１価の基が挙げられる。
【００３２】
Ｒｂ１及びＲｂ２は、水素原子であることが好ましい。
Ｒｂ３は、水素原子又はメチル基であることが好ましく、水素原子であることがより好ましい。
Ｒｂ４は、エステル結合を含む１価の基又はアミド結合を含む１価の基であることが好ましく、アルキルオキシカルボニル基（Ｒ−Ｏ−ＣＯ−基（Ｒはアルキル））、モノアルキルアミノカルボニル基（Ｒ−ＮＨ−ＣＯ−基（Ｒはアルキル））、又はジアルキルアミノカルボニル基（Ｒ−ＮＲ’−ＣＯ−基（Ｒ及びＲ’はアルキル））であることが好ましく、アルキルオキシカルボニル基又はジアルキルアミノカルボニル基であることがより好ましく、アルキルオキシカルボニル基であることが更に好ましい。ここでのアルキルの炭素数は、好ましくは１〜１２であり、より好ましくは１〜１０であり、更に好ましくは１〜８である。
【００３３】
好ましくは、エチレン構造単位（Ｂ）の例として、下記式（Ｂ３）で表される構造単位が挙げられる。
【化９】
2019183078.tif 000010
【００３４】
式中、Ｒｂ５は水素原子又はメチル基を表し、Ｒｂ６は置換又は非置換の炭化水素基を表す。置換の炭化水素基は、ジヒドロキシアリール基以外の基である。
炭化水素基は、アルキル基又は芳香族炭化水素基であることが好ましく、アルキル基であることがより好ましい。アルキル基の炭素数は、例えば１〜１２であり、好ましくは１〜１０であり、より好ましくは１〜８である。芳香族炭化水素基の炭素数は、例えば６〜１５であり、好ましくは６〜１０である。
炭化水素基が有してもよい置換基として、ヒドロキシル基、カルボキシル基、エポキシ基、ハロゲン基等が挙げられる。
【００３５】
Ｒｂ５は、水素原子であることが好ましい。
Ｒｂ６は、炭素数１〜８のアルキル基であることが好ましい。具体的には、Ｒｂ６は、ｎ−ブチル基又は２−エチルヘキシル基であることが好ましく、ｎ−ブチル基であることがより好ましい。
【００３６】
（構造単位の比）
粘着力向上の観点から、粘着性ポリマーに含まれる構造単位（Ａ）の比率は、粘着性ポリマー中の全構造単位を基準として、１質量％以上であることが好ましく、２質量％以上であることがより好ましく、３質量％以上であることが更に好ましい。また、同様に粘着力向上の観点から、粘着性ポリマーに含まれる構造単位（Ａ）の比率は、粘着性ポリマー中の全構造単位を基準として、５０質量％以下であることが好ましく、２０質量％以下であることがより好ましく、７質量％以下であることが更に好ましい。構造単位（Ａ）の比率が前記範囲内であると、粘着力が向上しやすい。また、構造単位（Ａ）の比率が前記範囲内であると、高温条件下においても十分な粘着力が得られやすい。推定される理由の一つとして、構造単位（Ａ）の比率が５０質量％以下である場合は、ポリマー内での相互作用が抑えられ、被着体との粘着力向上に寄与する構造単位（Ａ）の実質的な量が増加することが挙げられる。構造単位（Ａ）の比率は、核磁気共鳴分光法（ＮＭＲ分光法）により求めることができる。また、構造単位（Ａ）の比率は、粘着性ポリマーの合成に用いたモノマーの質量から求めることができる。
【００３７】
（重量平均分子量）
一実施形態によれば、粘着力向上の観点から、重量平均分子量は、５０，０００以上であることが好ましく、１００，０００以上であることがより好ましい。また、粘着性ポリマーの流動性の観点から、重量平均分子量は、３５０，０００以下であることが好ましい。
【００３８】
（数平均分子量）
一実施形態によれば、粘着力向上の観点から、数平均分子量は、１０，０００以上であることが好ましく、２５，０００以上であることがより好ましい。また、粘着性ポリマーの流動性の観点から、数平均分子量は、１００，０００以下であることが好ましい。
【００３９】
（分散度（ＰＤＩ＝Ｍｗ／Ｍｎ））
一実施形態によれば、粘着力向上の観点から、ＰＤＩは、６以下であることが好ましく、５．５以下であることがより好ましく、４．５以下であることが更に好ましい。下限は特に限定されないが、通常、１以上である。
【００４０】
本開示において、重量平均分子量及び数平均分子量は、サイズ排除クロマトグラフィーにより測定できる。具体的には、ゲルパーミエーションクロマトグラフィー（ＧＰＣ）による測定値を、標準ポリスチレン検量線を用いて換算することによって求めることができる。
【００４１】
（ガラス転移温度）
一実施形態によれば、粘着力向上の観点から、ガラス転移温度は、０℃以下であることが好ましく、−４５℃以下であることがより好ましい。また、粘着剤として適用可能であれば特に限定されないが、通常、ガラス転移温度は−１００℃以上である。
【００４２】
本開示において、ガラス転移温度は示差走査熱量測定（Differential scanning calorimetry、ＤＳＣ）により測定できる。具体的には示差走査熱量計を用いた熱分析によって求められる。
【００４３】
粘着性ポリマーのガラス転移温度を調整する方法として、次の方法が挙げられる。例えば、置換基として導入する炭化水素基の炭素数を大きくすることでガラス転移温度を小さくすることができる。構造単位（Ｂ）において、Ｒｂ３が水素原子である場合にも、粘着性ポリマーは低いガラス転移温度を示す傾向がある。一方、置換基として導入する炭化水素基の炭素数を小さくすることでガラス転移温度を大きくすることができる。また、炭素数が同程度である場合は、置換基として分岐又は脂環式の炭化水素基を導入すること、剛直な骨格を導入すること等により、ガラス転移温度が大きくなる傾向がある。
【００４４】
（粘着性ポリマーの具体例）
一実施形態において、粘着性ポリマーは、下記式（Ｐ１）で表すことができる。
【化１０】
2019183078.tif 000011
【００４５】
式中、
Ａはジヒドロキシアリール基を表し、Ｘは２価の連結基を表し、ｍは０又は１の整数を表し、Ｒ１ａ〜Ｒ３ａはそれぞれ独立に水素原子又は置換基を表す。
Ｒ１ｂ〜Ｒ４ｂはそれぞれ独立に水素原子又は置換基を表す。
ａ及びｂは、ポリマー中に含まれる構造単位の質量比率を表し、１≦［ａ／（ａ＋ｂ）］×１００≦５０を満たす。
粘着性ポリマーの末端は特に限定されず、通常は、モノマー、重合開始剤等に由来する構造が含まれる。
【００４６】
ａは、粘着性ポリマーの質量を基準とする、粘着性ポリマーに含まれる式（Ａ１）で表される構造単位の全質量の比率であり、ｂは、粘着性ポリマーの質量を基準とする、粘着性ポリマーに含まれる式（Ｂ１）で表される構造単位の全質量の比率である。２種の構造単位の質量比率から求められる比率［ａ／（ａ＋ｂ）］は、核磁気共鳴分光法（ＮＭＲ分光法）により算出することができる。また、比率［ａ／（ａ＋ｂ）］は、粘着性ポリマーの合成に用いたモノマーの質量から求めることができる。
【００４７】
高い粘着力を得る観点から、１≦［ａ／（ａ＋ｂ）］×１００であることが好ましく、２≦［ａ／（ａ＋ｂ）］×１００であることがより好ましく、３≦［ａ／（ａ＋ｂ）］×１００であることが更に好ましい。また、同様に、高い粘着力を得る観点から、［ａ／（ａ＋ｂ）］×１００≦５０であることが好ましく、［ａ／（ａ＋ｂ）×１００］≦２０であることがより好ましく、［ａ／（ａ＋ｂ）］×１００≦７であることが更に好ましい。
【００４８】
また、一実施形態において、粘着性ポリマーは、ジヒドロキシアリール基と、エチレン性不飽和基とを有するモノマー（Ａ）、及び、ジヒドロキシアリール基を有さず、エチレン性不飽和基を有するモノマー（Ｂ）を含有するモノマーの共重合体である。モノマー（Ａ）、モノマー（Ｂ）等については、後述する。
【００４９】
粘着剤は、エチレン構造単位（Ａ）とエチレン構造単位（Ｂ）とを含み、ガラス転移温度が０℃以下である粘着性ポリマーを含有することによって、優れた粘着力を示す。好ましくは、粘着剤は、高温条件下においても良好な粘着力を維持することができる。高温条件下とは、例えば、６０℃の雰囲気下をいう。
【００５０】
（製造方法）
一実施形態において、粘着性ポリマーは、エチレン性不飽和基を有する少なくとも２種類のモノマーを、重合させて得られる。２種類のモノマーは、ジヒドロキシアリール基とエチレン性不飽和基とを有するモノマー（Ａ）、及び、ジヒドロキシアリール基を有さず、エチレン性不飽和基を有するモノマー（Ｂ）である。したがって、粘着性ポリマーの製造方法の一実施形態は、モノマー（Ａ）とモノマー（Ｂ）とを含有するモノマーを、共重合させることを含む。
【００５１】
少なくとも２種類のモノマーを共重合させる方法は特に限定されない。ラジカル重合、アニオン重合、カチオン重合等の方法を用いることができる。また、重合方法は、溶液重合、懸濁重合、乳化重合等のいずれであってもよい。
【００５２】
（モノマー（Ａ））
粘着性ポリマーの製造方法に用いられるエチレン性不飽和基を有するモノマーは、少なくとも２種類であり、１種類のモノマーが、モノマー（Ａ）である。モノマー（Ａ）は、分子内に、ジヒドロキシアリール基を少なくとも１つ有し、かつ、エチレン性不飽和基を少なくとも１つ有する。
【００５３】
ジヒドロキシアリール基については、上述のとおりである。モノマー（Ａ）は、エチレン性不飽和基を、「エチレン性不飽和基を含む基」として有してよく、エチレン性不飽和基を含む基の例としては、ビニル基、アリル基、アクリロイル基、メタクリロイル基、アクリロイルオキシ基、メタクリロイルオキシ基、アクリルアミノ基、及びメタクリロイルアミノ基が挙げられ、メタクリロイルアミノ基が好ましい。
【００５４】
モノマー（Ａ）としては、例えば、ジヒドロキシアリール基を有するビニル化合物、ジヒドロキシアリール基を有する（メタ）アクリル酸エステル系化合物、及びジヒドロキシアリール基を有する（メタ）アクリルアミド系化合物を挙げることができる。特に（メタ）アクリルアミド系化合物が好ましい。
【００５５】
モノマー（Ａ）の具体例として、下記式（Ａ２）で表される化合物が挙げられる。
【化１１】
2019183078.tif 000012
【００５６】
式中の符号については、式（Ａ１）において説明したとおりである。
【００５７】
好ましくは、モノマー（Ａ）の例として、下記式で表される化合物（１）を挙げることができる。
【００５８】
【化１２】
2019183078.tif 000013
【００５９】
（モノマー（Ｂ））
粘着性ポリマーの製造方法に用いられる少なくとも２種類のモノマーのうちの他の１種類のモノマーは、モノマー（Ｂ）である。モノマー（Ｂ）は、分子内に、ジヒドロキシアリール基を有さず、かつ、エチレン性不飽和基を少なくとも１つ有する。ジヒドロキシアリール基及びエチレン性不飽和基については、上述のとおりである。
【００６０】
モノマー（Ｂ）の具体例として、下記式（Ｂ２）で表される化合物が挙げられる。
【化１３】
2019183078.tif 000014
【００６１】
式中の符号については、式（Ｂ１）において説明したとおりである。
【００６２】
モノマー（Ｂ）としては、例えば、スチレン（ビニルベンゼン）；アクリルアミド、メタクリルアミド；ジメチルアクリルアミド、ジメチルメタクリルアミド等のアルキル置換アクリルアミド又はアルキル置換メタクリルアミド；アクリル酸メチル、メタクリル酸メチル、アクリル酸エチル、メタクリル酸エチル、アクリル酸ｎ−ブチル（ＢＡ）、メタクリル酸ｎ−ブチル（ＢＭＡ）、アクリル酸イソブチル、メタクリル酸イソブチル、アクリル酸ｔ−ブチル、メタクリル酸ｔ−ブチル、アクリル酸ヘキシル、メタクリル酸ヘキシル、アクリル酸２−エチルヘキシル、メタクリル酸２−エチルヘキシル、アクリル酸ｎ−オクチル、メタクリル酸ｎ−オクチル、アクリル酸ラウリル、メタクリル酸ラウリル等のアクリル酸アルキルエステル又はメタクリル酸アルキルエステル；ジアセトン（メタ）アクリルアミド；ジシクロペンタニル（メタ）アクリレート；ジシクロペンテニル（メタ）アクリレート；テトラヒドロフルフリル（メタ）アクリレート；ベンジル（メタ）アクリレート（アクリル酸ベンジル、メタクリル酸ベンジル（ＢＺＭＡ））；１，２，２，６，６−ペンタメチルピペリジニル（メタ）アクリレート；２，２，６，６−テトラメチルピペリジニル（メタ）アクリレートなどが挙げられる。
【００６３】
モノマー（Ｂ）として、分子内に反応性官能基を含むモノマーを用いることも可能である。反応性官能基としては、ヒドロキシル基、カルボキシル基、エポキシ基、ハロゲン基等が挙げられる。例えば、反応性官能基を含むモノマーとして、上記のアルキル置換アクリルアミド、アルキル置換メタクリルアミド、アクリル酸アルキルエステル、又はメタクリル酸アルキルエステルのアルキル基に、反応性官能基が置換した化合物が挙げられる。具体的には、（メタ）アクリル酸−２−ヒドロキシエチル、（メタ）アクリル酸−４−ヒドロキシブチル等のヒドロキシル基を有する（メタ）アクリル酸エステルが挙げられる。
【００６４】
また、トリレンジイソシアネートと２−ヒドロキシエチル（メタ）アクリル酸エステルとの反応物、トリメチルヘキサメチレンジイソシアネートとシクロヘキサンジメタノールと２−ヒドロキシエチル（メタ）アクリル酸エステルとの反応物等のウレタン（メタ）アクリレートを用いてもよい。
【００６５】
モノマー（Ａ）による効果を十分に得る観点、所望のガラス転移温度を得る観点、又は、優れた貯蔵安定性を得る観点から、モノマー（Ｂ）は、アルキル置換アクリルアミド、アルキル置換メタクリルアミド、アクリル酸アルキルエステル、及びメタクリル酸アルキルエステルから選択される１種以上を含むことが好ましく、アルキル置換アクリルアミド及びアクリル酸アルキルエステルから選択される１種以上を含むことがより好ましい。アクリル酸アルキルエステルとして、アクリル酸ｎ−ブチル、アクリル酸２−エチルヘキシル等を用いた場合、粘着性ポリマーのガラス転移温度を０℃以下に調整しやすい傾向がある。また、アクリル酸ｎ−ブチル、アクリル酸２−エチルヘキシル等を用いた場合、適度な濡れ性と凝集力が得られやすい。
【００６６】
一実施形態においては、粘着性ポリマーを合成する際に使用するモノマー（Ａ）の比率は、モノマーの全質量を基準とし、１質量％以上であることが好ましい。また、モノマー（Ａ）の比率は、モノマーの全質量を基準とし、５０質量％以下であることが好ましい。モノマー（Ａ）を前記範囲で含有するモノマー組成物を重合して得られる粘着性ポリマーは、様々な被着体に対してより高い粘着力を発現することができる。粘着性の観点から、モノマー（Ａ）の比率は、２質量％以上であることがより好ましく、３質量％以上であることが更に好ましい。同様に、モノマー（Ａ）の比率は、２０質量％以下であることがより好ましく、７質量％以下であることが更に好ましい。
【００６７】
一実施形態においては、モノマー（Ｂ）におけるアルキル置換アクリルアミド、アルキル置換メタクリルアミド、アクリル酸アルキルエステル、及びメタクリル酸アルキルエステルから選択される１種以上の合計の比率は、全モノマー（Ｂ）中、５０質量％以上であることが好ましく、８０質量％以上であることがより好ましく、９０質量％以上であることが更に好ましい。前記範囲を満たす場合、より優れた粘着性と貯蔵安定性とが得られる。上限は１００質量％とできる。
【００６８】
（ラジカル重合開始剤）
粘着性ポリマーを得る際、モノマーを重合させるためにラジカル重合開始剤を用いることが好ましい。ラジカル重合開始剤としては、特に制限なく、通常のラジカル重合開始剤を用いることができる。例えば、アゾ系化合物、過酸化物等が好ましく挙げられる。具体的には、熱により遊離ラジカルを発生させるアゾ系ラジカル開始剤及び有機過酸化物が好ましい。
【００６９】
アゾ系ラジカル開始剤としては、例えば、アゾビスイソブチロニトリル（ＡＩＢＮ、例えば、商品名Ｖ−６０、和光純薬工業株式会社製）、２，２’−アゾビス（２−メチルイソブチロニトリル）（例えば、商品名Ｖ−５９、和光純薬工業株式会社製）、２，２’−アゾビス（２，４−ジメチルバレロニトリル）（例えば、商品名Ｖ−６５、和光純薬工業株式会社製）、ジメチル−２，２’−アゾビス（イソブチレート）（例えば、商品名Ｖ−６０１、和光純薬工業株式会社製）、２，２’−アゾビス（４−メトキシ−２，４−ジメチルバレロニトリル）（例えば、商品名Ｖ−７０、和光純薬工業株式会社製）等が挙げられる。
【００７０】
有機過酸化物としては、例えば、イソブチルパーオキサイド、α，α’−ビス（ネオデカノイルパーオキシイソプロピル）ベンゼン、クミルパーオキシネオデカノエート、ジ−ｎ−プロピルパーオキシジカーボネート、ラウロイルパーオキサイド、ステアロイルパーオキサイド、ｔ−ブチルパーオキシベンゾエート、ｎ−ブチル−４，４−ビス（ｔ−ブチルパーオキシ）バレレート、ジ−ｔ−ブチルパーオキシイソフタレート、α，α’−ビス（ｔ−ブチルパーオキシイソプロピル）ベンゼン、クメンハイドロパーオキサイド、ｔ−ヘキシルハイドロパーオキサイド、ｔ−ブチルハイドロパーオキサイド等が挙げられる。
【００７１】
ラジカル重合開始剤の使用量は、モノマーの種類に応じて適宜選択することができ、一般的な量で使用される。具体的には、モノマーの全質量に対して、０．０１〜２質量％が好ましく、０．１〜１質量％がより好ましい。
【００７２】
（反応溶媒）
粘着性ポリマーを得る際、反応溶媒を使用して溶液重合で合成することが好ましい。反応溶媒は有機溶媒であることが好ましく、有機溶媒はモノマーが溶解すれば特に限定されない。モノマー（Ａ）の溶解性の観点から、酢酸エチル、メチルエチルケトン、メチルイソブチルケトン（ＭＩＢＫ）、又はＮ，Ｎ−ジメチルホルムアミドを用いることが好ましい。
【００７３】
反応溶媒の配合量に特に制限は無く、重合速度、重合後のポリマー分子量等の観点から決定するとよい。例えば、重合後のポリマー分子量（Ｍｗ）が２０万程度である場合、モノマーの全質量が、溶媒に対して、１５〜５０質量％であることが好ましい。
【００７４】
（重合温度）
粘着性ポリマーを合成する際の温度は、特に制限はなく、使用するモノマーの種類、溶媒の沸点、重合開始剤の半減期温度等を考慮して決定するとよい。例えば、重合開始剤としてアゾビスイソブチロニトリル（ＡＩＢＮ）を用いて重合させる場合、反応温度は６０〜７０℃であることが好ましい。
【００７５】
（後処理）
粘着性ポリマーを溶液重合により得た場合は、反応後、粘着性ポリマーをそのままポリマー溶液として取り出すこともできるが、脱溶媒してもよい。
【００７６】
ただし、粘着性ポリマーの製造方法は、以上に説明した方法に限定されない。エチレン構造単位を含むポリマーにジヒドロキシアリール基を導入する方法などによって、粘着性ポリマーを製造することも可能である。
【００７７】
［任意成分］
粘着剤は、粘着性ポリマーのほかに、溶媒、添加剤、他のポリマー、希釈モノマー、重合開始剤、その他の粘着性成分等の任意の成分を含有してもよい。溶媒は、有機溶媒であることが好ましく、具体的には、反応溶媒として挙げた溶媒を使用できる。添加剤としては、例えば、可塑剤、酸化防止剤、紫外線吸収剤、光安定剤、重合禁止剤、及び界面活性剤が挙げられる。重合開始剤はラジカル重合開始剤を用いることが好ましく、ラジカル重合開始剤として挙げた重合開始剤を使用できる。
【００７８】
［含有量］
粘着剤中の粘着性ポリマーの含有量に特に制限はない。より優れた粘着力を得る観点から、粘着性ポリマーの含有量は、粘着剤の全質量（ただし、粘着剤が溶媒及び／又はモノマーを含む場合は、溶媒及びモノマーの質量を除く固形分の全質量）を基準として、例えば、８０〜１００質量％である。粘着剤を用いて被着体を接着する際には、塗布法により粘着剤層を容易に形成できることから、粘着剤は溶媒及び／又はモノマーを含有していることが好ましい。この場合、粘着性ポリマーの含有量は、粘着剤の全質量（溶媒及びモノマーの質量も含む全質量）を基準として、例えば、５〜５０質量％である。
【００７９】
［接着方法］
粘着剤を用いた接着方法について特に制限はない。例えば、粘着性ポリマーと溶媒を含有する粘着剤を塗布後、溶媒を乾燥させる方法により接着させる；粘着性ポリマーとモノマーと重合開始剤を含有する粘着剤を塗布後、硬化させる方法により接着させる；粘着性ポリマーを含有する粘着剤を加熱溶融して塗布後、固化させる方法により接着させる；又は、あらかじめ粘着剤を用いて作製した粘着剤層を使用する方法により接着させることが可能である。
【００８０】
＜構造体＞
一実施形態において、構造体は、被着体（１）、粘着剤層、及び被着体（２）を備え、被着体（１）と被着体（２）とが粘着剤層を介して接着しており、該粘着剤層が前記実施形態の粘着剤を含有する。被着体（１）と被着体（２）とが、高い粘着力を有する粘着剤によって接着されているために、構造体は優れた強度を有する。
【００８１】
被着体（１）と被着体（２）の両方、又は、いずれか一方が、ステンレス、銅、アルミニウム、マグネシウム、ガラス、及びポリエチレンテレフタラートからなる群から選択される少なくとも１種であってもよい。
【００８２】
構造体は、例えば、溶媒を含有する粘着剤を用いて形成された粘着剤層を利用して得ることができる。一実施形態によれば、構造体は、次の方法により製造することができる。粘着剤を剥離フィルム（１）上に塗布し、溶媒を除去し、粘着剤層を形成する。粘着剤層上に剥離フィルム（２）を積層し、剥離フィルム（１）、粘着剤層、及び剥離フィルム（２）を有する積層フィルムを得る。剥離フィルム（１）を剥離し、被着体（１）と粘着剤層とを貼り合わせる。剥離フィルム（２）を剥離し、粘着剤層と被着体（２）とを貼り合わせる。粘着剤の塗布方法としては、ポッティング法、ディッピング法、スプレー法、ロールコート法等の方法が挙げられる。溶媒の除去には、加熱、減圧、それらの組み合わせ等により乾燥する方法が挙げられる。
【００８３】
構造体の例として、光学用部材、自動車用部品、家電用部品、表示装置、携帯端末、電子部品、建材、コンクリート等が挙げられる。
【実施例】
【００８４】
以下に、実施例を挙げて本発明を更に具体的に説明するが、本発明はこれらにより限定されるものではない。
【００８５】
＜粘着剤の作製及び評価＞
粘着性ポリマーを含む粘着剤を作製し、粘着性を評価した。
【００８６】
［粘着性ポリマーの合成］
モノマー（Ａ）とモノマー（Ｂ）の比率を変化させ、粘着性ポリマーを合成し、分子量及びガラス転移温度を求めた。
【００８７】
（実施例１）
２００ｍＬの２つ口ナス型フラスコに、化合物（１）（Ｎ−（３，４−ジヒドロキシフェニルエチル）メタクリルアミド）０．２ｇ、アゾビスイソブチロニトリル（ＡＩＢＮ）５０ｍｇ、及び回転子を入れ、還流管及び窒素導入管を取り付けた。系内を脱気してから窒素で置換した後、アクリル酸ｎ−ブチル（ＢＡ）９．８ｇ及びメチルイソブチルケトン（ＭＩＢＫ）１８．６ｇを加え、マグネティックスターラーを用いて３００ｒｐｍで撹拌し、化合物（１）とＡＩＢＮを溶解させた。５０ｍＬ／分で窒素を導入し、３０分間バブリングした後、窒素導入管を液面から上げて、窒素の導入を続け、６５℃まで昇温した。６５℃に到達した時点を反応開始とし、７時間反応を続けた後、ＡＩＢＮを失活させるため７５℃に昇温し３０分間保持した後、室温まで冷却し、ポリマー溶液を得た。得られたポリマー溶液は不揮発分３７質量％であり、固形分換算での収率は８１質量％であった。
【００８８】
（粘着性ポリマーの分子量測定）
粘着性ポリマー０．０５ｇをテトラヒドロフラン（ＴＨＦ）５ｇに溶解し、ゲルパーミエーションクロマトグラフィー（株式会社日立ハイテクノロジーズ製「ＣＨＲＯＭＡＳＴＥＲ」、カラム：ＧＬ−Ａ１３０Ｓ、ＧＬ−Ａ１５０Ｓ、ＧＬ−Ａ１６０（３連結、全てジーエルサイエンス株式会社製）、検出器：ＲＩ、溶離液：ＴＨＦ、流速：１．０ｍＬ/ｍｉｎ、カラム温度：３５℃、注入量：７０μＬ）により、粘着性ポリマーの重量平均分子量、数平均分子量、及び分子量分布（Ｍｗ／Ｍｎ）を測定した。結果を表１に示す。
【００８９】
（粘着性ポリマーのガラス転移温度測定）
粘着性ポリマー０．００５ｇをアルミニウム製のサンプルセル（株式会社島津製作所製「ＡｌクリンプセルＡＵＳ」）に量り取り、示差走査熱量計（株式会社島津製作所製「ＤＳＣ−６０Ａ  Ｐｌｕｓ」、昇温速度：１０℃／ｍｉｎ、測定範囲：−８０℃〜３０℃）により、粘着性ポリマーのガラス転移温度を測定した。結果を表１に示す。
【００９０】
（実施例２）
粘着性ポリマーの合成において、化合物（１）０．４ｇ及びＢＡ９．６ｇとする点を除き、実施例１と同様に粘着性ポリマーを合成し、分子量及びガラス転移温度を求めた。得られたポリマー溶液は不揮発分３５質量％であり、収率は８７質量％であった。
【００９１】
（実施例３）
粘着性ポリマーの合成において、化合物（１）０．８ｇ及びＢＡ９．２ｇとする点を除き、実施例１と同様に粘着性ポリマーを合成し、分子量及びガラス転移温度を求めた。得られたポリマー溶液は不揮発分３６質量％であり、収率は８６質量％であった。
【００９２】
（実施例４）
粘着性ポリマーの合成において、化合物（１）１．５ｇ及びＢＡ８．５ｇとする点を除き、実施例１と同様に粘着性ポリマーを合成し、分子量及びガラス転移温度を求めた。得られたポリマー溶液は不揮発分３４質量％であり、収率は８０質量％であった。
【００９３】
（比較例１）
粘着性ポリマーの合成において、ＢＡ１０．０ｇとする点を除き、実施例１と同様に粘着性ポリマーを合成し、分子量及びガラス転移温度を求めた。得られたポリマー溶液は不揮発分３５質量％であり、収率は８８質量％であった。
【００９４】
（比較例２）
粘着性ポリマーの合成において、ＢＡ９．６ｇ及びメタクリル酸ベンジル（ＢＺＭＡ）０．４ｇとする点を除き、実施例１と同様に粘着性ポリマーを合成し、分子量及びガラス転移温度を求めた。得られたポリマー溶液は不揮発分３６質量％であり、収率は９０質量％であった。
【００９５】
（比較例３）
粘着性ポリマーの合成において、化合物（１）０．４ｇ及びメタクリル酸ｎ−ブチル（ＢＭＡ）９．６ｇとする点を除き、実施例１と同様に粘着性ポリマーを合成し、分子量及びガラス転移温度を求めた。得られたポリマー溶液は不揮発分３５質量％であり、収率は８８質量％であった。
【００９６】
［粘着性の評価］
実施例１〜４並びに比較例１〜３の粘着性ポリマーについて、粘着性を評価した。評価結果を表１に示す。
【００９７】
（試験片の作製）
粘着剤（粘着性ポリマーを含有するポリマー溶液）を軽剥離セパレータ（株式会社フジコー製「ＢＤ−５０」（フィルム厚み：５０μｍ））にアプリケーター（塗布厚：３００μｍ）で塗布した。塗布した粘着剤を防爆乾燥機で乾燥させ、粘着剤層を形成した後、粘着剤層に重剥離セパレータ（中本パックス株式会社製「ＨＴＡ−７５」（フィルム厚み：７５μｍ））をラミネートした。得られた積層フィルムを２５ｍｍ×８００ｍｍサイズに切り出した後、軽剥離セパレータを剥がしてフロートガラスに貼り合わせた。次に重剥離セパレータを剥がし、粘着剤層に３０ｍｍ×２００ｍｍサイズに切り出した両面易接着ポリエステルフィルム（東洋紡株式会社製「Ａ４３００」（フィルム厚み：７５μｍ））をラミネートし、試験片を得た。粘着剤層の厚さは約１００μｍであった。
【００９８】
（１８０゜剥離接着強さの評価）
オートグラフ試験機（株式会社島津製作所製「ＡＵＴＯＧＲＡＰＨ  ＡＧＳ−Ｘ」）に作製した試験片を取り付け、引張速度３００ｍｍ／分、角度１８０°（接着面に平行な方向）、温度２５℃の条件で剥離接着強さ（ピール強度）を測定した。実施例２及び比較例１の粘着性ポリマーについては、温度６０℃の条件での測定も行った。
【００９９】
【表１】
2019183078.tif 000015
【０１００】
実施例１〜４に示されるように、構造単位（Ａ）と構造単位（Ｂ）とを含み、ガラス転移温度が０℃以下である粘着性ポリマーを含有する粘着剤は、粘着強度が大きく向上した。特に、構造単位（Ａ）の比率が４質量％である粘着性ポリマーを含有する粘着剤では、最も粘着強度が大きいという結果が得られた。
【０１０１】
一方、比較例１及び２に示されるように、構造単位（Ｂ）のみを含む粘着性ポリマーを含有する粘着剤は、粘着強度が小さかった。
【０１０２】
また、比較例３に示されるように、ガラス転移温度が０℃を超える粘着性ポリマーを含有する粘着剤は、粘着強度が小さかった。
【０１０３】
また、実施例２に示されるように、構造単位（Ａ）と構造単位（Ｂ）とを含み、ガラス転移温度が０℃以下である粘着性ポリマーを含有する粘着剤は、６０℃においても粘着性を保持した。構造単位（Ａ）と構造単位（Ｂ）とを含み、ガラス転移温度が０℃以下である粘着性ポリマーを含有する粘着剤の６０℃でのピール強度は、比較例１〜３の粘着剤の２５℃でのピール強度よりも高い値を示した。
【０１０４】
＜粘着剤の作製及び評価＞
粘着性ポリマーを含む粘着剤を作製し、実施例１と同様に粘着性を評価した。結果を、実施例２の結果とともに表２に示す。
【０１０５】
（実施例５）
粘着性ポリマーの合成において、化合物（１）０．４ｇ、ＢＡ９．６ｇ、及びＭＩＢＫ４０．０ｇとする点を除き、実施例１と同様に粘着性ポリマーを合成し、分子量を求めた。ただし、合成終了後に減圧濃縮し、不揮発分３５％に調製した。収率は８３質量％であった。
【０１０６】
（実施例６）
粘着性ポリマーの合成において、化合物（１）０．４ｇ、ＢＡ９．６ｇ、及びＭＩＢＫ１２．２ｇとする点を除き、実施例１と同様に粘着性ポリマーを合成し、分子量を求めた。ただし、合成終了後にＭＩＢＫを追加し、不揮発分３６％に調製した。収率は７０質量％であった。
【０１０７】
【表２】
2019183078.tif 000016
【０１０８】
表２に示されるように、実施例５及び６の粘着性ポリマーを含有する粘着剤も高い粘着強度を示した。構造単位（Ａ）と構造単位（Ｂ）とを含み、ガラス転移温度が０℃以下である粘着性ポリマーを含有する粘着剤は、粘着性ポリマーの広い範囲の分子量において、高い粘着強度を示した。
【０１０９】
以上の結果から、構造単位（Ａ）と構造単位（Ｂ）とを含み、ガラス転移温度が０℃以下である粘着性ポリマーを含有する粘着剤は、優れた粘着性を示すことがわかる。